(57)【特許請求の範囲】
【請求項１】
支持体上に、所定の剥離強度で接着された剥離可能な層を少なくとも一層以上設けた積層体の、前記剥離可能な層の剥離強度を維持する方法であって、予め前記剥離可能な層に相対湿度７０％以上における平衡含水率以上の含水率の紙を重ねて、前記剥離可能な層の水分を均一に調湿することを特徴とする剥離強度の維持方法。
【請求項２】
支持体上に所定の剥離強度で接着された剥離性遮光層を有する遮光性マスキングフィルムの、前記剥離性遮光層の剥離強度を維持する方法であって、予め前記剥離性遮光層に相対湿度７０％以上における平衡含水率以上の含水率の紙を重ねて、前記剥離性遮光層の水分を均一に調湿することを特徴とするマスキングフィルムの剥離強度の維持方法。
【請求項３】
支持体上に導電層および誘電層をこの順に設けた静電記録出力用フィルムの導電性を維持する方法であって、予め前記誘電層に相対湿度７０％以上における平衡含水率以上の含水率の紙を重ねて、前記誘電層および導電層の水分を均一に調湿することを特徴とする静電記録出力用フィルムの導電性維持方法。
【請求項４】
請求項３記載の導電性維持方法であって、前記静電記録出力用フィルムの含水率を１．０〜１．１５％に調湿することを特徴とする導電性維持方法。
【発明の詳細な説明】
【０００１】
【産業上の利用分野】
本発明は積層体の保存方法に関し、更に詳しくは特定機能を有する層を設けた積層体の湿度変化による性能のバラツキ、特に特定機能を有する層の性能のバラツキを解消する積層体の保存方法に関する。
【０００２】
【従来の技術及び発明が解決しようとする課題】
従来より支持体上に少なくとも一層以上の特定機能を有する層を設けた積層体としては、電気・電子材料、情報記録材料、写真材料、医療関連材料、建築関連材料等があり、工業分野に於いて数多く使用されている。
その中で導電性を特定機能とした積層体の使用例として、表面抵抗値あるいは体積抵抗値を支持体本来の固有抵抗値よりも下げて利用しているものがある。例えば、帯電防止を目的とした場合には表面抵抗値を１０−１２Ω／ｃｍ２程度に、またＰＰＣ用紙として使用することを目的とした場合には１０−９Ω／  ｃｍ２程度に、更に静電記録用紙として使用する場合には導電層の体積抵抗値を１０−６Ω／ｃｍ３程度に使用目的別に個々に調整している。
【０００３】
静電プロッターに使用される材料として静電記録用フィルムがある。静電記録用フィルムは、一般に紙を支持体とした場合には紙に導電処理を行ない片面に誘電層を設けたもの、紙を支持体として片面に導電層、誘電層を順次設けたもの、またプラスチックフィルム上に導電層、誘電層を順次設けることにより形成されている。この静電記録用フィルムは特に導電層の表面抵抗値が出図性能を大きく左右するため、如何にして表面抵抗値を適性許容範囲に一定に保つかが重要であり、従来からの課題であった。特に導電層に湿度の影響を受けやすいイオン電導タイプの導電剤を使用した場合、湿度変化により表面抵抗値が大きく変ってしまい、導電層の含水率が２０％ＲＨ以下、８０％ＲＨ以上の時はほとんど画像が得られず使用に耐えうるものではなかった。
【０００４】
剥離性を特定機能とした積層体としては、写真製版において剥離性を有する遮光層の所要部分をカッティングし剥離して原図を作成するために使用されているもの或いは剥離性遮光層上に感光層を積層した遮光性マスキングフィルムがある。この遮光性マスキンフィルムは、一般にプラスチックフィルム支持体の片面に、剥離性遮光層を設けることにより形成されている。この遮光性マスキングフィルムの満たすべき要求性能の一つとして、剥離性遮光層の剥離強度が一定範囲にあることが必要である。塗膜中の水分が可塑剤の役割を果すことはよく知られているが、この結果として特に水溶性樹脂或いは水膨潤性樹脂を主成分とした塗膜の場合、含水率が極端に低い時、剥離強度は軽くなるが、剥離中に塗膜が割れやすくなる。また含水率が高すぎると、剥離時に塗膜が伸びたり、塗膜が柔らかくなるため、剥離強度が重くなり作業性が低下してしまったり、ブロッキングを起こしてしまう等の不都合が生じることが多くあった。
【０００５】
更に、感光性を特定機能とした積層体は、感度の変化、表面べとつき等の塗膜物性の変化を防止するための多くの技術開示がされている。例えば、シルクスクリーン用感光材料である直感法フィルムは、感光層が水溶性樹脂であるポリビニルアルコールとジアゾレジンを主体とした場合があるが、多数枚重ねて保管している場合、保管環境が多湿であると、吸湿し表面のブロッキングが生じ、取り扱い性が悪くなり、極端な場合に一枚を剥がす時に感光膜が下の支持体裏面にブロッキングし、感光膜が破損してしまう等の不都合が生じていた。
【０００６】
上記の他、特定機能を有する層を設けた積層体は、特定機能を有する層の物性、例えば、凝集力、伸び、強度等が変わるとその積層体自体が持つべき性能、例えば剥離性、感光性、導電性等に支障を来してしまうというようなことが、往々にして起こっている。そこで、従来より積層体、特に特定機能を有する層の性能を維持するために、簡便な保存方法の出現が望まれていた。
【０００７】
本発明はこのような従来からの問題点に鑑みなされたもので、保存中の環境の変化、特に湿度の変化に拘らず一定した性能を維持することが可能である特定機能を有する層を設けた積層体の保存方法を提供することを目的とする。
【０００８】
【課題を解決するための手段】
上記目的を達成するために鋭意研究を進めた結果、特定機能を有する層（以下、特定機能層という）の水分を、予め均一に調湿しておくことにより、周囲の環境の影響を受けることが少なく、特定機能を維持できることを見いだし本発明を完成させた。
【０００９】
即ち、本発明による積層体の機能維持方法は、支持体上に所定の剥離強度を有する剥離可能な層を有する積層体及び支持体上に導電層及び誘電層をこの順に設けた静電記録出力用フィルムに適用され、これらの機能（剥離強度、導電性）を維持するために、予め相対湿度７０％以上における平衡含水率以上の含水率の紙を重ねて当該層の水分を均一に調湿するものである。なお平衡含水率とは、材料（ここでは紙）中の水分がそのときの温湿度のもので平衡し一定になった含水率を意味し、含水率とは材料の無水重量に対する材料中の含水量の比を意味する。
【００１０】
ここで積層体に設けられる特定機能層は、コーティング、ラミネート、押出し等のいすれの方法で形成されたものでもよく、また一層のみならず多層であってもよい。
また、本発明における積層体の支持体としては紙、プラスチックフィルムに限らず、金属板、ガラス等も使用できることはいうまでもない。
【００１１】
特定機能を有する層を調湿する方法としては、霧状の水を吹きつける、加湿器を通過させる、適当な水分を含有するロールで水分を付与しておく、適当な水分を含有する媒体を特定機能を有する層に重ねるなどの方法が採用できるが、いずれの場合にも、特定機能を有する層に均一に水分が吸収され、特定の機能、言い換えれば実用性能が十分に発揮できる湿度範囲に調湿すべきである。水分量の調整が容易であるという観点から水分を含有する媒体を重ねる方法が最も好ましい。
【００１２】
水分を含有する媒体とは、水分を吸放湿する性質を持つ材料を広義に示しており、紙、合成紙、布等が挙げられるが、特に水分の拡散速度、汎用性、低コストの点で紙が好ましい。
紙としては、平衡含水率以上の含水率を保有することができる紙を広く使用することができるが、コスト、経済性等の点から針葉樹や広葉樹からなる木材パルプを原料とし、使用時保管時に破れない強度があり、表面が毛羽立たず、平滑度の良い紙を適宜使用することができる。坪量は水分を特定機能を有する層に吸収させる必要性、経済性等の点から４０〜６０ｇ／ｍ２が好ましい。
【００１３】
紙の含水率は、日々の作業環境に合せて調整する必要はなく、相対湿度７０〜８０％相当以上、即ち上記の坪量の紙であれば、７．０％以上のものが好ましい。極端に含水率を高くしすぎると、紙自体にこしがなくなったり、重ねた時に水分が溢れ出てきて、作業性が低下してしまうので、通常、７．０〜１１．０％の含水率を有した紙が適宜使用される。このような含水率の範囲は坪量が多ければ、７．０％より小さくてもよく、坪量が少なければ、１１．０％より大きくてもよい。
【００１４】
又、均一に水分を吸収させうる媒体として紙を適用する場合、断裁性を向上させるために、レーヨン、スフ等の化学繊維、ポリエチレン、ビニロン等の合成繊維を５〜２５％混抄したものであっても構わない。５％以上とすることにより断裁性を向上させることができ、刃の損傷をおさえることができる。また２５％以下とすることにより７．０％以上の含水率を保持させることができる。
【００１５】
積層体の支持体が紙、布等のように水分を吸放湿しやすいものであれば、特定機能を有する層を調湿するよりはむしろ、支持体を調湿し、支持体を通して特定機能を有する層に湿度を与えるようにした方が好ましく、媒体としては吸湿性、透湿性のない合成樹脂フィルムを用いことが好ましく、例えば、ポリエチレン、ポリスチレン、ポリプロピレン、ポリ塩化ビニル、アクリル樹脂、ポリ塩化ビニリデン、ポリイミド等が使用でき、透明あるいは着色されているものでもよい。但し、セルロースアセテートフィルムのように吸水率、透湿率の大きなものは好ましくない。
【００１６】
【作用】
本発明の積層体の保存方法は、特定機能を有する層の水分を予め均一に調湿しておくことにより、保管時の湿度の影響を受けることが少なく、特定機能を有する層を設けた積層体の性能を維持できる。
【００１７】
【実施例】
本発明を実施例により更に詳細に説明する。
実施例１
ポリエステルフィルム上に剥離性遮光層、感光層を順次積層した製版用マスキングフィルム（ニューピルティックＥ  きもと社製）の感光層上に、木材パルプ１００％、坪量４８ｇ／ｍ２、含水率７．０％の紙を重ねて、ポリエチレンラミネート紙で包装し化粧箱で梱包した後、温度２０℃相対湿度６５％、温度２０℃相対湿度９０％の環境下で保存した。
【００１８】
断裁した直後のもの、ポリエチレンラミネート紙で包装し化粧箱で梱包した後１日間放置したもの、包装・梱包した後７日間放置したものについて、その剥離強度の評価を行ない、紙を用いない場合と比較した。結果を表１に示す。尚、剥離強度の評価は２５ｍｍの試料巾のものを引張速度１００ｍｍ／分で測定機（ＴＥＮＳＩＬＯＮ  ＨＴＭ−１００  東洋ボールドウイン社製）で剥離し、剥離強度が適度な場合を○、剥離強度がやや重い場合を△、膜が伸びてしまい、剥離できなかった場合を×と評価した。
【００１９】
【表１】
0003594319.tif 000002
【００２０】
実施例２
ポリエステルフィルム支持体上に、イオン電導性導電剤（ケミスタット６３００  三洋化成工業社製）を含む導電層、アクリル酸共重合体（ハイマＳＢＡ７２０  三洋化成工業社製）からなる誘電層を順次積層してなる静電記録フィルムの含水率が画質に与える影響について検討した。その結果、含水率０．８５〜１．２０％ではある程度の画像が得られたが、含水率１．０〜１．１５％が実用的なレベルであることが示された。
【００２１】
この静電記録フィルムに、木材パルプ８５％、ポリエチレン１５％、坪量４０ｇ／ｍ２、含水率８．０％の紙を重ねて、ポリエチレンラミネート紙で包装し化粧箱で梱包した後、温度２０℃相対湿度６０％、温度２０℃相対湿度８０％の環境に放置した後、含水率を測定すると共に静電プロッターで画像を形成し画質を評価した。比較例として紙を重ねず放置した場合と比較した。
【００２２】
その結果、紙を重ねない場合には、相対湿度６０％の環境では、約１０時間経過しても含水率が実用レベル１．０％に達せず、また、相対湿度８０％の環境では、約１０時間後には実用レベル１．１５％を超えたのに対し、紙を重ねて放置した場合には常に一定の実用レベルの含水率が維持され、良質の画像を得ることができた。
【００２４】
これらの結果から、本発明の積層体の保存方法では特定機能を有する層に必要とされる性能が長期にわたって維持されることが示された。
【００２５】
【発明の効果】
以上の実施例からも明らかなように、本発明の特定機能を有する層を設けた積層体の保存方法によれば、予め特定機能を有する層の水分を均一に調湿するようにしたので、積層体の置かれる環境の変化に拘らず、必要な特定機能を維持することができる。